(57)【要約】  海綿状鉛を主成分とする負極活物質と、二酸化鉛を主成分とする正極活物質と、硫酸を含有し流動自在な電解液とを備えた液式鉛蓄電池において、負極活物質は、カーボンと、セルロースエーテル，ポリカルボン酸及びそれらの塩から成る群の少なくとも一つの物質と、スルホン酸基を有するビスフェノール系縮合物から成る水溶性高分子とを含有し、かつ正極活物質はアンチモンを含有することを特徴とする、液式鉛蓄電池。正極活物質の軟化と負極活物質のサルフェーションとを抑制でき、かつ電解液の濁りが少ない。【特許請求の範囲】
【請求項１】
海綿状鉛を主成分とする負極活物質と、二酸化鉛を主成分とする正極活物質と、硫酸を含有し流動自在な電解液とを備えた液式鉛蓄電池において、
前記負極活物質は、カーボンと、
セルロースエーテル、ポリカルボン酸及びそれらの塩から成る群の少なくとも一つの物質と、
スルホン酸基を有するビスフェノール系縮合物から成る水溶性高分子とを含有し、
前記正極活物質はアンチモンを含有することを特徴とする、液式鉛蓄電池。
【請求項２】
前記正極活物質は、金属に換算してアンチモンを0.04 mass%以上含有することを特徴とする、請求項１の液式鉛蓄電池。
【請求項３】
前記正極活物質は、金属に換算してアンチモンを0.25 mass%以下含有することを特徴とする、請求項１の液式鉛蓄電池。
【請求項４】
前記正極活物質は、金属に換算してアンチモンを0.04 mass%以上0.25 mass%以下含有することを特徴とする、請求項１の液式鉛蓄電池。
【請求項５】
前記負極活物質は、前記セルロースエーテルまたは前記ポリカルボン酸から成る群の少なくとも一つの物質を含有し、前記海綿状鉛100mass%当たりで、セルロースエーテルは0.01mass%以上0.25mass%以下、ポリカルボン酸は0.01mass%以上0.3mass%以下であることを特徴とする、請求項1〜４のいずれかの液式鉛蓄電池。
【請求項６】
前記セルロースエーテルはカルボキシアルキルセルロースであることを特徴とする、請求項1〜５のいずれかの液式鉛蓄電池。
【請求項７】
前記ポリカルボン酸はポリアクリル酸であることを特徴とする、請求項1〜６のいずれかの液式鉛蓄電池。
【請求項８】
前記負極活物質は、前記海綿状鉛100mass%当たりで、前記ビスフェノール系縮合物から成る水溶性高分子を0.1mass%以上0.9mass%以下含有することを特徴とする、請求項1〜７のいずれかの液式鉛蓄電池。
【請求項９】
前記カーボンはカーボンブラックであることを特徴とする、請求項1〜８のいずれかの液式鉛蓄電池。
【請求項１０】
前記負極活物質は、海綿状鉛100mass%当たりでカーボンを0.5mass%以上2.5mass%以下含有することを特徴とする請求項1〜９のいずれかの液式鉛蓄電池。
【請求項１１】
前記電解液は、化成済みの状態において、カーボンブラック濃度が3massppm以下であることを特徴とする、請求項1〜１０のいずれかの液式鉛蓄電池。
【請求項１２】
アイドリングストップ車に用いることを特徴とする請求項１〜１１のいずれかの鉛蓄電池。
【発明の詳細な説明】
【技術分野】
【０００１】
この発明は液式鉛蓄電池に関し、特に正極活物質の軟化の防止に関する。
【背景技術】
【０００２】
液式鉛蓄電池を充電が不完全な状態で使用することにより、自動車のエネルギー効率を向上させることが行われている。例えばアイドリングストップ車では、停車の都度エンジンを停止することにより燃料消費量を小さくし、発進時に蓄電池からの電力でエンジンを起動する。このため蓄電池は充電不足の状態で使用される。アイドリングストップ車に限らず、エネルギー効率を向上させるため蓄電池への過充電を避け、しかも蓄電池から取り出す電力が増しているので、蓄電池は充電不足な状態に置かれることが多い。【０００３】
鉛蓄電池を充電不足の状態で使用する場合、還元が困難な硫酸鉛が負極活物質中に蓄積するため、耐久性が低下する。硫酸鉛の蓄積は、カーボンブラックを負極活物質に多量に含有させることにより抑制できることが知られている。【０００４】
液式鉛蓄電池の寿命因子の一つとして、正極活物質の軟化がある。正極活物質の軟化は、深い放電と充電を繰り返すことにより発生しやすい。この点に関して特許文献１（特開2010-67522）は、鉛粉と低鉛丹化率の鉛丹とアンチモン化合物とを用いて正極活物質を製造することを開示している。そして正極活物質中のアンチモン化合物が活物質結晶中に取り込まれることにより、正極活物質の軟化を抑制できることを開示している。【０００５】
特許文献２（特開2003-338285）は、鉛蓄電池の負極活物質にビスフェノール系縮合物とカーボンブラックとを含有させることにより、負極活物質のサルフェーションを抑制できることを開示している。ところで負極活物質に多量のカーボンブラックを含有させると、カーボンブラックが電解液中に流出し、電解液の液面が視認できなくなる。また液面センサを設けて液面レベルを監視する場合でも、カーボンブラックにより液面センサが汚染され、液面レベルの検出が困難になる。すると鉛蓄電池への補水が難しくなる。しかしながら特許文献２は制御弁式の鉛蓄電池に適用することが好ましいとして、液面レベルの検出を検討していない。そして発明者の実験によると、負極活物質に例えばカーボンブラックを1.5mass%含有させると、電解液中のカーボンブラック濃度は60massppm程度となり、液面を視認できなかった。【０００６】
特許文献３（特開2010-123402）は、活性炭とカーボンブラックとカルボキシメチルセルロース（以下CMCという）とラテックスとを含有するスラリーを、負極活物質の表面に塗布することを開示している。しかしながら特許文献３は、鉛粉とカーボンブラックとCMCとを混合することは、検討していない。また発明者の実験によると、カーボンブラックとCMCとを鉛粉に混合した負極活物質では、CMCを含有しない場合に比べて、カーボンブラックの流出量を数分の１程度にできた。しかし電解液の濁りを充分に少なくすることはできなかった。
【先行技術文献】
【特許文献】
【０００７】
【特許文献１】特開2010-67522
【特許文献２】特開2003-338285
【特許文献３】特開2010-123402
【発明の概要】
【発明が解決しようとする課題】
【０００８】
この発明の課題は、正極活物質の軟化と負極活物質のサルフェーションとを抑制でき、さらに電解液の濁りが少ない液式鉛蓄電池を提供することにある。
【課題を解決するための手段】
【０００９】
この発明は、海綿状鉛を主成分とする負極活物質と、二酸化鉛を主成分とする正極活物質と、硫酸を含有し流動自在な電解液とを備えた液式鉛蓄電池において、前記負極活物質は、カーボンとスルホン酸基を有するビスフェノール系縮合物から成る水溶性高分子と、セルロースエーテル、ポリカルボン酸及びそれらの塩から成る群の少なくとも一つの物質とを含有し、正極活物質はアンチモンを含有することを特徴とする。【００１０】
この明細書において、負極活物質中のカーボンブラック等の含有量は、負極活物質中の海綿状鉛を100mass%として示す。負極活物質が硫酸鉛を含有している場合、硫酸鉛を海綿状鉛に還元して海綿状鉛の量を定める。また正極活物質中のアンチモン含有量は金属アンチモンに換算し、化成済みの正極活物質の質量を基準として定める。なお正極活物質が硫酸鉛を含む場合は二酸化鉛に変換する。正極活物質を正極板から取り出して、水洗及び乾燥により水と硫酸とを除いて、正極活物質の質量を測定する。好ましくは、正極活物質は、化成済みの状態において、金属に換算してアンチモンを0.04 mass%以上0.25 mass%以下含有する。
負極活物質中の添加物の含有量は、例えば化成済みの段階での含有量である。化成は、塩基性硫酸鉛及び酸化鉛を、硫酸水溶液中で酸化することにより正極活物質の二酸化鉛とし、同じく硫酸水溶液中で還元することにより負極活物質の金属鉛とする、工程を意味する。  【００１１】
負極活物質は、セルロースエーテル、ポリカルボン酸及びそれらの塩から成る群の少なくとも一つの物質と、スルホン酸基を有するビスフェノール系縮合物から成る水溶性高分子（以下単にビスフェノール系縮合物という）を含有する。ビスフェノール系縮合物は、
(-(OH)(RSO3H)Ph-X-Ph(OH)(R'SO3H)CH2-)n                    
(1)
(-(OH)(RSO3H)Ph-X-Ph(OH)CH2-)n                      
(2)
等の化学式で表され、XはSO2基、アルキル基等で、Xを含まずに２個のフェニル基が直接結合していても良い。(1),(2)ではビスフェノール系縮合物の主鎖にモノマー当たり２個のフェニル基が共に組み込まれているが、２個のフェニル基の一方が主鎖に、他方が側鎖に組み込まれていても良い。さらにビスフェノールとフェノールスルホン酸ナトリウムとがモノマーに含まれていても良い。また上の例では、ホルムアルデヒドCH2Oとの脱水縮合が用いられ、メチレン基 -CH2-を介してモノマーが重合しているが、縮合反応の相手方は任意である。【００１２】
XがSO2基の場合がビスフェノールS、Xが  -C(CH3)2-  の場合がビスフェノールA、Xが  -CH2-  の場合がビスフェノールFで、実施例ではビスフェノールSのものを用いるが、ビスフェノールA，ビスフェノールFのものを用いても結果は同等、また(1)式のタイプのものを用いても(2)式のタイプのもの等を用いても良い。ビスフェノール系縮合物の分子量は任意で、例えば4,000〜250,000程度とし、分子量の影響は小さい。ビスフェノール系縮合物は、芳香族環を含む水溶性高分子である点で、負極活物質にしばしば添加されるリグニンスルホン酸と類似しているが、ビスフェノール系縮合物はカルボキシ基とエーテル基及びアルコール性水酸基を持たない点と、網状ではなく直鎖状の高分子である点でリグニンスルホン酸と異なる。【００１３】
R，R'はメチレン基等の適宜のアルキル基であるが、アルキル基を介さずにスルホン酸基 -SO3Hが直接フェニル基に結合していても良い。さらにスルホン酸基は重合体の水溶性を高めるための置換基で、スルホン酸基を持たないビスフェノールSとフェノールメチレンスルホン酸ナトリウム等との共重合体を用いても良い。また-SO3H基の水素は、負極活物質中でNa＋イオン等の適宜の陽イオン、特にアルカリ金属イオンにより置換されていても良い。さらに
-RSO3H基、 -R'SO3H基、-CH2-基はフェニル基（Ph）の -OH基に対して例えばオルソの位置にあり、ビスフェノールモノマーは脱水縮合の相手方である-CH2-基を介して互いに接続されている。市販のビスフェノール系縮合物はモノマー当たり２個のスルホン酸基を有するものが多いが、モノマー当たりのスルホン酸基の数は任意である。【００１４】
セルロースエーテルは水溶性の形態と水に不溶な形態との間で変化するので、例えばセルロースエーテルをNa塩等の水溶性塩として添加し、電解液中のH+イオンと反応させることにより、水に不溶な酸型として負極活物質中に存在させることが好ましい。
ポリカルボン酸は、ポリアクリル酸（-(CH2=CHCOOH)-ｎ）、ポリメタクリル酸（-(CHCH3=CHCOOH)-ｎ）、ポリマレイン酸（-(CHCOOH=CHCOOH)-ｎ）等の化合物で、Na塩等の水溶性塩として添加した場合でも、電解液中のＨ+イオンと反応させて水に不溶な酸型の形態で負極活物質中に存在させることが好ましい。またポリカルボン酸は他のオレフィンとの共重合体であっても良い。セルロースエーテル及びポリカルボン酸の含有量は酸型に換算して示す。【００１５】
好ましくは、負極活物質は、セルロースエーテル、またはポリカルボン酸から成る群の少なくとも一つの物質を含有し、化成済みの状態において、海綿状鉛100mass%当たりで、セルロースエーテルは0.01mass%以上0.25mass%以下、ポリカルボン酸は0.01mass%以上0.3mass%以下であり、ビスフェノール系縮合物から成る水溶性高分子を0.1mass%以上0.9mass%以下含有する。
セルロースエーテルとしては、CMC（カルボキシメチルセルロース）を用いることがより好ましい。ポリカルボン酸としては、ポリアクリル酸を用いることがより好ましい。【００１６】
正極活物質にアンチモンを含有させることにより、軟化を防止できる。
なお軟化の防止に有効で、かつ補水頻度の増加を抑制するため、電解液の減液速度を許容範囲内に留めることを考えると、正極活物質のアンチモンを含有量は、アンチモンを金属に換算して、化成済みの状態の正極活物質に対して、0.04 mass%以上0.25 mass%以下が好ましい。ところで発明者は、正極活物質の軟化は正極板の上部で著しく、中部と下部とでは軟化は緩やかに進行することを確認した。また負極板の中部と下部とではサルフェーションが進行していることが多かった。このことは、負極板の中部と下部でサルフェーションが進行するため、蓄電池の充放電は正負の極板の上部に集中し、これが正極板上部での活物質の軟化を促進することを示唆している。そこでこの発明では、化成済みの状態の負極活物質を基準として、海綿状鉛100mass%当たりでカーボンブラックを0.5mass%以上2.5mass%以下含有させ、サルフェーションを防止する。そしてこの発明では、サルフェーションの抑制は負極の耐久性の向上と、正極活物質の軟化の防止の二重の意味を持つ。なお0.5mass%未満のカーボンブラックではサルフェーションの抑制には不十分で、2.5mass%を越えるカーボンブラックでは後述のように電解液の濁りが著しくなる。
また、正極活物質へのアンチモンの添加によって、負極からのガス発生が全面で均一になる。その結果、充放電の繰り返しにおける充電時のガス発生で促進されるカーボン流出も抑制され、さらには液濁りも抑制される。
なお電解液中のカーボンブラック濃度を3massppm以下にすると、液面レベルを容易に視認あるいは検出できる。【００１７】
電解液の濁りを防止するには、セルロースエーテル、あるいはポリカルボン酸を負極活物質に含有させることが有効である。そしてセルロースエーテル、あるいはポリカルボン酸に加えて、ビスフェノール系縮合物を加えると、電解液の濁りを特に少なくできる。なおビスフェノール系縮合物を単独で含有させても、カーボンブラックの流出は抑制できない。さらにビスフェノール系縮合物には、低温ハイレート放電性能を向上させる効果もある。そしてセルロースエーテルはアルカリ金属塩として添加するのが好ましい。ポリカルボン酸としてはポリアクリル酸が最も好ましく、同様に例えばアルカリ金属塩として添加する。ビスフェノール系縮合物を0.1mass%以上含有させることにより、カーボンブラックの流出を有効に抑制でき、0.9mass%を越えると電解液の濁りが増すと共に、低温ハイレート放電性能も低下する。セルロースエーテルもポリカルボン酸も0.01mass%未満では電解液の濁りを防止する効果が低く、セルロースエーテルは0.25mass%、ポリカルボン酸は0.3mass%を越えると回生充電受入性能が低下する。
【発明の効果】
【００１８】
以上のようにすると、正極活物質の軟化を抑制すると共に、負極活物質のサルフェーションを抑制し、さらに電解液の濁りを少なくして、アイドリングストップ車等に適した液式鉛蓄電池が得られる。
【図面の簡単な説明】
【００１９】
【図１】実施例での負極活物質ペーストの製造工程図
【図２】実施例での正極活物質ペーストの製造工程図
【発明を実施するための形態】
【００２０】
以下に、本願発明の最適実施例を示す。本願発明の実施に際しては、当業者の常識及び先行技術の開示に従い、実施例を適宜に変更できる。
【実施例】
【００２１】
負極活物質ペーストの製造
図１に負極活物質ペーストの製造工程を示し、以下、負極活物質への添加物の量は化成済みの負極活物質での海綿状鉛100mass%当たりの含有量で示す。CMCのナトリウム塩あるいはポリアクリル酸を水に溶解または分散させ、次いでアセチレンブラックから成るカーボンブラックと練合した。CMCは、ナトリウム塩の形態で水に溶解させたが、カリウム塩、リチウム塩等でも良く、ポリアクリル酸に代えて、ポリメタクリル酸、ポリマレイン酸等を用いても良く、これらのポリマーをオレフィンとの共重合体とすることにより分子量当たりのカルボキシ基の数を減らしても良い。ポリカルボン酸は、酸として水に分散させたが、ナトリウム塩、カリウム塩、リチウム塩等の形態で水に溶解させても良い。アセチレンブラックに代えてオイルファーネスブラック、ケッチェンブラック等の他のカーボンブラックを用いても良い。次いで、分散剤としてビスフェノールSの縮合物（分子量約100,000）と、海綿状鉛100mass%に対して例えば0.6mass%の硫酸Baと、海綿状鉛100mass%に対して補強剤として例えば0.1mass%の合成繊維とを加えて練合した。ビスフェノールS縮合物に変えて、ビスフェノールA縮合物を用いてもほぼ同等の結果が得られ、さらにビスフェノールS縮合物の分子量を10,000に変えても、結果は同等であった。また硫酸Ba及び合成繊維は加えなくても良い。以上のようにして得られたペーストをカーボンペーストと呼ぶ。【００２２】
ボールミル法で製造した鉛粉と、防縮剤としてのリグニンスルホン酸（以下単にリグニンという）を0.2mass%と、水と、硫酸とを、カーボンペーストに加えて練合し、負極活物質ペーストとした。鉛粉の種類及び製造方法は任意で、材料の練合の順序は任意であるが、鉛粉との練合前に、カーボンブラックとビスフェノール系縮合物と、CMCあるいはポリアクリル酸を予め練合しておくことが好ましい。【００２３】
上記の負極活物質に対する従来例及び比較例として、CMCもポリアクリル酸も加えないもの、ビスフェノール系縮合物を加えないもの、さらにビスフェノール系縮合物の代わりに、リグニンスルホン酸を用いたものを調製した。カーボンブラック量は0.3mass%から3mass%の範囲で、ビスフェノール系縮合物の量は0.05mass%から1.0mass%の範囲で、CMC及びポリアクリル酸の量は、0.005mass%から0.4mass%の範囲で変化させた。【００２４】
正極活物質ペーストの製造
図２に正極活物質ペーストの製造工程を示し、以下、添加物の量は化成済みの正極活物質100mass%当たりの含有量で示す。鉛粉100kgにSb2O3としてアンチモンを0.02mass%〜0.30mass%加えると共に、水と、補強剤のアクリル繊維0.1mass%とを加えて練合し、硫酸を加えて再度練合することにより、正極活物質ペーストを調製した。アンチモンは硫酸アンチモン（Sb2(SO4)3）等の形態で添加しても良い。【００２５】
鉛蓄電池の組立  
負極活物質ペーストをPb-Ca-Sn合金系でエキスパンドタイプの負極格子に充填して負極板とした。負極板は幅が137mm、高さが115mm、厚さが1.3mmで、負極格子の組成、製法等は任意である。正極活物質ペーストをPb-Ca-Sn合金系でエキスパンドタイプの正極格子に充填して正極板とした。正極板は幅が137mm、高さが115mm、厚さが1.6mmで、正極格子の組成、製法等は任意である。なお正極格子にPb-Sb合金箔を貼り付ける等により、正極活物質以外の箇所にさらにアンチモンを含有させても良い。【００２６】
負極板と正極板とを35℃で熟成及び乾燥させ、負極板をポリエチレンセパレーターで包み、電解液の濁りと初期性能の評価用に、並列な２枚の正極板と１枚の負極板とを、電槽内にセットした。また耐久性能の評価用に、並列な８枚の負極板と並列な７枚の正極板とを電槽内にセットした。電解液としての希硫酸（25℃での比重1.285）を電槽に注いだ後に電槽化成することにより、液式鉛蓄電池とした。【００２７】
電解液濁りの測定
電解液へ1massppmから300massppmの濃度でアセチレンブラックを分散させた標準試料を作成し、化成後30分での電解液の濁りの程度を標準試料の濁りの程度と比較し、各液式鉛蓄電池での電解液中のアセチレンブラック含有量を求めた。電解液中のカーボンブラック含有量が3massppmでは液面の視認に支障をきたさないが、6massppmを超えると視認が難しくなった。【００２８】
初期性能の測定
低温ハイレート放電性能として、室温が-15℃の環境で、37.5Aの放電電流により蓄電池の端子電圧が1.0Vまで低下するまでの時間（秒単位）を測定した。また回生充電受入性能として、充電状態が90%の蓄電池を室温が25℃の環境に置き、2.4Vの定電圧で最大12.5Aの充電電流により10秒間充電し、この間に蓄電池が受け入れた電気量（A・ｓ単位）を測定した。なお初期性能は3個の蓄電池の結果の平均値で表す。【００２９】
耐久性能の測定
耐久性能の測定前に電槽化成後の電解液の濁りを測定した。
20Aで１時間の放電と5.15Aで4時間の充電から成るサイクルを４サイクル行う毎に、20Aで蓄電池の端子電圧が1.7Vに低下するまで放電する判定放電を行った。判定放電後に5Aで5時間の充電を行い、次いで20Aで１時間の放電と5.15Aで4時間の充電から成るサイクルを実行する。環境温度は40℃とし、判定放電での放電量が24Ahを下回ると寿命とした。なお耐久性能は3個の蓄電池の結果の平均値で表す。【００３０】
負極活物質の硫酸鉛蓄積速度
負極活物質のサルフェーションの状況を確認するため、寿命到達時点での負極に蓄積した硫酸鉛を測定し、サイクル数で除した硫酸鉛蓄積速度を算出した。この結果、負極活物質が海綿状鉛100mass%に対し0.5mass%以上のカーボンブラックを含有する場合、硫酸鉛蓄積速度が小さく、サルフェーションは僅かで、0.3mass%のカーボンブラックを含有する場合、負極板の中部から下部に渡って硫酸鉛蓄積速度が大きく、サルフェーションが進行しやすくなることを確認した。
尚、硫酸鉛の測定は、電池から取り出した極板を水洗し、活物質が中性になってから乾燥した状態で、格子から活物質を全部取り出し、粉砕したものをサンプルとして行った。【００３１】
CMCを用いた試験例
負極活物質にCMCナトリウム塩を加えた試験例の結果を表１，表２に示す。なおナトリウム塩の代わりに他の金属塩を含有させても良い。また表１での含有量の単位は負極活物質中の海綿状鉛を100mass%とするmass%あるいはmassppmで、表２では化成済みの正極活物質を100mass%とするmass%である。【００３２】
【表１】
2013150754.tif 000002
【００３３】
【表２】
2013150754.tif 000003
【００３４】
表１は電解液の濁りと初期性能とを示し、0.01mass%以上0.25mass%のCMCと、0.1mass%以上0.9mass%以下のビスフェノール系縮合物との組み合わせにより、電解液の濁りを3massppm以下にできることが分かる。またこの組み合わせで、低温ハイレート放電性能を200s以上に、回生充電受入性能を 104A・s以上にできることが分かる。過剰量のビスフェノール系縮合物は電解液の濁りを発生させ、0.1mass%未満のビスフェノール系縮合物では効果が小さい。さらにビスフェノール系縮合物には、低温ハイレート放電性能を向上させる効果もある。ビスフェノール系縮合物に代えて、硫酸バリウム等と共に硫酸リグニンを加えても電解液の濁りを小さくできるが、ビスフェノール系縮合物ほど有効ではなく、初期性能もビスフェノール系縮合物に劣る。
また、耐久性能を評価するセルにおいては、全セルとも液中のカーボンブラックは、3massppm以下であり液濁りの評価は十分であった。【００３５】
表２は耐久性能を寿命サイクル数で示すと共に、電解液の減液速度を示す。なお蓄電池の寿命は正極活物質上部の軟化により生じていた。そして負極活物質のカーボンブラック含有量が0.3mass%では負極活物質の中部から下部でサルフェーションが進行し、カーボンブラック含有量が0.5mass%以上では負極活物質のサルフェーションは僅かであった。寿命サイクル数は、0.5mass%以上のカーボンブラックと0.04 mass%以上のアンチモンとの組み合わせで著しく向上するが、アンチモンを0.30
mass%含有させると減液速度が著しく大きくなった。なお表１に示したように、カーボンブラック含有量を3mass%とすると電解液の濁りが増加するので、カーボンブラック含有量は0.5mass%以上2.5mass%以下とする。【００３６】
充電が充分に行われにくい負極板の中部から下部ではサルフェーションが進行しやすい。負極のサルフェーションが進行すると、正極の向かい合った部分が充放電に寄与しにくくなり、充放電は正極の上部に集中する。従って正極活物質の軟化はサルフェーションにより加速され、正極活物質にアンチモンを含有させることの他に、負極活物質に0.5mass%以上のカーボンブラックを含有させることにより、正極活物質の軟化を効果的に防止できる。【００３７】
ポリアクリル酸を用いた試験例
ポリアクリル酸を用いた際の結果を表３，表４に示す。結果はCMCを用いた場合と同様で、負極活物質へのCMCとポリアクリル酸の効果は同等である。単位は表１，表２の場合と同様である。【００３８】
【表３】
2013150754.tif 000004
【００３９】
【表４】
2013150754.tif 000005
【００４０】
セルロースエーテルとカルボン酸の効果を確認するため、バインダーを類似の水溶性高分子に変更した液式鉛蓄電池を試作した。カルボキシメチルセルロース（CMC）のNa塩、スチレンブタジエンゴム（SBR）、ポリビニルアルコール（PVA）、あるいはヒドロキシエチルセルロース、ポリアクリル酸を水に溶解あるいは分散させた。この溶液あるいは分散液に、カーボンブラックの例としてのケッチェンブラックを加えて５分間練合し、次いでビスフェノール縮合物（分子量100,000）と海綿状鉛100mass%に対して0.6mass%の硫酸バリウムとアクリル繊維0.1mass％を加え、１０分間練合してカーボンペーストとした。カーボンペーストに鉛粉を加えて５分間練合し、海綿状鉛100mass%に対して0.2mass%のリグニンスルホン酸と水とを加えて練合し、硫酸を滴下した後に、さらに１０分間練合した。【００４１】
これらの負極活物質ペーストに対し、ペースト塊となることができるか否かと、負極格子に充填できるか否かを調査した。ペースト化と負極格子への充填とができるものについて、表１の各試料と同様にして液式鉛蓄電池を試作し、化成後30分程度で蓄電池から電解液を採取し、液濁りの程度からカーボン濃度を推定した。結果を表５に示す。スチレンブタジエンゴムではペースト化も充填もできず、ポリビニルアルコールではペースト化できるが充填できなかった。ヒドロキシエチルセルロースでは液濁りは60massppmで、液面の視認性に欠けた。【００４２】
【表５】
2013150754.tif 000006
【図１】
2013150754.tif 000007
【図２】
2013150754.tif 000008
【国際調査報告】
2013150754.tif 000009
2013150754.tif 000010
2013150754.tif 000011
2013150754.tif 000012
2013150754.tif 000013
2013150754.tif 000014